(57)【特許請求の範囲】
【請求項１】
組成式ｘＣａＯ・ｙＡｌ2Ｏ3（ｘ／ｙ＝０．５〜４．０）で表され、１２ＣａＯ・７Ａｌ2Ｏ3及び３ＣａＯ・Ａｌ2Ｏ3のいずれかに由来するＸ線回折パターンを有し、平均粒径５０μｍ以下で比表面積１ｍ2／ｇ以上であるカルシウムアルミネート化合物を主成分とする温熱剤。
【請求項２】
カルシウムアルミネート化合物が、カルシウム源化合物とアルミニウム源化合物をＣａＯ及びＡｌ2Ｏ3としてＣａＯ／Ａｌ2Ｏ3のモル比０．５〜４．０となるように混合し、５００〜１６００℃で焼成して得られたものである請求項１記載の温熱剤。
【請求項３】
請求項１又は２記載の温熱剤を含有する非水化粧料。
【請求項４】
請求項３記載の非水化粧料を濡れた皮膚に適用するか、当該非水化粧料を水とともに皮膚に適用する皮膚温熱方法。
【発明の詳細な説明】
技術分野
本発明は、ボディーケア、フェイスケア、ヘアケア、デンタルケア、デオドラント、除毛・脱毛などの用途に用いられる非水化粧品に配合される、水と接触して水和発熱する発熱剤に関し、更に詳しくは、発熱量が大きく持続性に優れ、かつ使用中のｐＨが過度に高くならない温熱剤に関する。
背景技術
水和により自己発熱する化粧料用温熱剤としては、無水ゼオライト、酸化カルシウム等が広く知られている。
このうち、無水ゼオライトは、ガスの吸収性が高く、これを配合した製品は保存中の環境により、その吸収したガスを放出し、製品の容器を膨張させるという問題がある。また無水ゼオライトは、水蒸気との反応性が高いため、安定した発熱性を維持するために、化粧料への配合前に加温脱ガスする必要がある。これらを解決する温熱剤として、特公平８−５７７０号公報には、カリウムゼオライトが開示されているが、ガスの吸収性を完全に抑えることはできない。またゼオライトは水和速度が非常に速い一方、酸化カルシウムに比べてその水和熱が小さく、発熱の持続性に欠けるという問題がある。
一方、酸化カルシウムは、発熱量が高く、持続性にも優れるが、発熱温度が過度に上昇したり、高いｐＨを示すため、他の配合成分との反応性や皮膚に対する刺激性の観点から好ましくない。
本発明は、発熱量が大きく、持続性に優れ、使用中のｐＨが過度に高くならない温熱剤を提供することを目的とする。
発明の開示
本発明は、組成式ｘＣａＯ・ｙＡｌ２Ｏ３（ｘ／ｙ＝０．５〜４．０）で表されるカルシウムアルミネート化合物を主成分とする温熱剤及びこれを含有する非水化粧料を提供するものである。
また本発明はこの非水化粧料を濡れた皮膚に適用するか、当該非水化粧料を水とともに皮膚に適用させることを特徴とする皮膚温熱方法を提供するものである。
発明を実施するための最良の形態
本発明に用いるカルシウムアルミネートの組成式ｘＣａＯ・ｙＡｌ２Ｏ３のｘ及びｙは、十分な発熱量及び発熱の持続性の観点、並びに使用中のｐＨが高くなりすぎないようにする観点から、ｘ／ｙ＝０．５〜４．０である必要があり、好ましくは１．５〜３．５である。
このようなカルシウムアルミネートのなかでも、ＪＣＰＤＳ  Ｎｏ．９−４１３として同定される１２ＣａＯ・７Ａｌ２Ｏ３に由来するＸ線回折パターン、及びＪＣＰＤＳ  Ｎｏ．３２−１４８，３２−１４９，３２−１５０，３３−２５１，３８−１４２９などとして同定される３ＣａＯ・Ａｌ２Ｏ３に由来するＸ線回折パターンのいずれかを有する結晶性のものが、発熱量の観点から好ましい。また、カルシウムアルミネートの比表面積は、水との接触確率、水和速度を高め、速い発熱を実現するためには、１ｍ２／ｇ以上であるのが好ましい。更に、カルシウムアルミネートの粒径は、水中での分散性、発熱性及び人体への適用商品としての使用感の観点から、平均粒径として５０μｍ以下、特に０．１〜１０μｍの範囲が好ましい。
本発明で用いるカルシウムアルミネートは、カルシウム源化合物とアルミニウム源化合物をＣａＯ及びＡｌ２Ｏ３として前記組成となるような所望の比率で混合して焼成した後、粉砕することにより製造することができる。このカルシウム源とアルミニウム源としては、水溶性、不溶性を問わずあらゆるものが使用でき、例えばカルシウム源化合物としては、炭酸カルシウム等が、アルミニウム源化合物としては、水酸化アルミニウム等が挙げられる。焼成は、５００〜１６００℃、特に８００〜１４００℃の条件で行うのが好ましい。
本発明の温熱剤としては、上記カルシウムアルミネートをそのまま、又は水中でのｐＨ調整、分散性向上等の観点から、上記カルシウムアルミネートに他の金属酸化物、粘土鉱物、ケイ酸塩、その他の無機塩、有機物、高分子、界面活性剤等を添加し、造粒したものを使用してもよい。
本発明の温熱剤は、非水化粧料の配合成分として好適に使用でき、その配合量は、温熱効果の点から、前記カルシウムアルミネートとして化粧料全組成中に１〜５０重量％、クリーム剤として使用する場合には特に２〜３０重量％が好ましい。また、パック剤として使用する場合には、２０〜５０重量％が好ましい。
本発明の非水化粧料には、本発明の温熱剤のほか、化粧料に通常配合される他の成分、例えばｐＨ調整剤、界面活性剤、油剤、潤滑剤、湿潤剤、防腐剤、殺菌剤、抗菌剤、防臭剤、消臭剤、脱臭剤、消炎剤、収斂剤、制汗剤、除毛剤、抑毛剤、止血剤、鎮痛剤、ビタミン及びその誘導体、キレート剤、粘度調整剤、皮膜剤、粘着剤、起泡剤、清涼剤、冷感剤、金属防錆剤、動植物エキス、色素、抗酸化剤、香料等を、本発明の効果を妨げない限り、適宜配合できる。また本発明における「非水」とは実質的に水が配合されないことを意味するが、水との接触により配合された温熱剤の発熱が起こりうる限り多少の水が混入してもよい。
本発明の非水化粧料の剤形としては特に限定されないが、皮膚への適用のし易さ、引き伸ばし易さの点から、液状基剤を配合した、チキソトロピックなゲル状を含む液状の剤形が好ましい。
このような液状基剤としては、グリセリン、プロピレングリコール、ブチレングリコール、エチレングリコールモノエチルエーテル、ソルビトール、ポリエチレングリコール等、室温で液状の１価又は多価のアルコールが好ましい。当該液状基剤は、非水化粧料中、１〜９５重量％、特に２〜８０重量％配合するのが好ましい。
また、本発明の非水化粧料には、適当な粘性を与え、あるいは本発明の温熱剤の分散性を向上させるため、ベントナイト、カオリナイト等の粘土鉱物を全組成中の５〜６０重量％、特に５〜３０重量％、ヒドロキシプロピルセルロース、アクリル酸・メタクリル酸共重合体、グァーガム、キサンタンガム、プルラン、ポリビニルピロリドン、ポリビニルアルコール等の天然・合成・半合成水溶性高分子化合物を全組成中の０．０１〜５重量％、特に０．０５〜１重量％、シリコーン粉、アルミナ粉、シリカ粉、セッコウ粉等の有機・無機系粉体を０．１〜２０重量％、特に０．１〜１０重量％配合するのが好ましい。
また、本発明の非水化粧料には、ｐＨ調整のためにｐＨ調整剤を適宜配合することができ、その配合量としては、化粧料全組成中に１〜５０重量％、特に、クリーム剤として使用する場合には２〜３０重量％、パック剤として使用する場合には２０〜５０重量％が好ましい。またカルシウムアルミネートとの配合量比は任意に選択できるが、特に皮膚刺激性の観点から低ｐＨにする必要のある化粧料の場合、（カルシウムアルミネート）：（ｐＨ調整剤）＝５０：５０〜２０：８０にすることが好ましい。ｐＨ調整剤としては、例えばミョウバン、硫酸アルミニウムなどの無機物、クエン酸、フマル酸、コハク酸、アスコルビン酸などの有機物を１種又は２種以上組み合わせて使用することができる。特に、ミョウバン、硫酸アルミニウム、アスコルビン酸が発熱特性を損なわない観点からｐＨ調整剤として好ましい。また、ｐＨ調整剤は、化粧料中の分散性の観点から、平均粒径５０μｍ以下にすることが好ましい。
更に、本発明の非水化粧料は、清浄効果を向上させるために界面活性剤や粉体などを、また使用後の感触又は除去性能を向上させるために、油剤その他の化粧料成分を適宜配合することができる。例えば、感触向上にはシリコーン油など、除去性能向上にはスクワラン、流動パラフィン、ワセリン、シリコーン油、エステル油、オリーブ油、ホホバ油等を使用することができる。その配合量は、発熱性の観点から化粧料全組成中に０．０１〜３０重量％が好ましい。
かかる本発明の非水化粧料は、例えば濡れた皮膚に適用すれば、水と接触して水和発熱することにより適度な温感が得られ、良好なマッサージ効果や清浄効果が発揮される。
実施例
以下の実施例において、結晶の平均粒径は、分散媒にエタノールを用い、（株）堀場製作所製「レーザ回折／散乱式粒度分布測定装置ＬＡ−７００」にて測定した。
実施例１
水酸化アルミニウム（昭和電工社製Ｈ１０）１２２ｇと炭酸カルシウム（神島化学工業社製軽質炭酸カルシウム）２３８ｇを混合し、１２５０℃で４時間焼成した。得られた焼成物を粉砕し、４００メッシュ篩を通過させた。得られた粉末は白色で、ＣａＯとＡｌ２Ｏ３の組成比ｘ／ｙは３／１であり、Ｘ線回折パターンはＪＣＰＤＳ  Ｎｏ．３８−１４２９に相当するものであった。またその平均粒径は５μｍ、ＢＥＴ比表面積は６．６ｍ２／ｇであった。
実施例２
水酸化アルミニウム（昭和電工社製Ｈ４２）１７０ｇと実施例１と同じ炭酸カルシウム１９０ｇを混合し、１３００℃で４時間焼成した。得られた焼成物を粉砕し、４００メッシュ篩を通過させた。得られた粉末は白色で、ＣａＯとＡｌ２Ｏ３の組成比ｘ／ｙは１２／７であり、Ｘ線回折パターンはＪＣＰＤＳ  Ｎｏ．９−４１３に相当するものであった。またその平均粒径は１３μｍ、ＢＥＴ比表面積は５．５ｍ２／ｇであった。
実施例３
実施例２で得られたカルシウムアルミネート１００ｇをイオン交換水４００ｇに懸濁し、水和させたものを６００℃で２時間再焼成した。得られた焼成物を粉砕し、４００メッシュ篩を通過させた。得られた粉末は白色で、Ｘ線回折パターンは、実施例２のものに比べてバックグラウンド部分を多く含んでいたが、ＪＣＰＤＳ  Ｎｏ．９−４１３に相当するものであった。またその平均粒径は２８μｍ、ＢＥＴ比表面積は３３ｍ２／ｇであった。
試験例１
実施例１〜３で得られたカルシウムアルミネートの発熱性とｐＨの測定を以下に示す方法に従って行った。また、比較例として無水の４Ａ型ゼオライト（比較例１；平均粒径２μｍ，ＢＥＴ比表面積５．０ｍ２／ｇ）及び生石灰（比較例２；平均粒径１２μｍ，ＢＥＴ比表面積０．５ｍ２／ｇ）を用いた。
（試験方法）
実施例で得たカルシウムアルミネート粉末又は比較例の粉体１０ｇを、室温下でイオン交換水４０ｇに投入し、撹拌しながら、熱電対によりその懸濁液の水温上昇を測定した。また撹拌１０分後の懸濁液のｐＨを測定した。
（結果）
図１に発熱曲線を示す。実施例１〜３いずれのカルシウムアルミネートも、比較例１の無水ゼオライトに較べ、高い発熱性と発熱の持続性を有していることが判明した。なお、比較例２の生石灰は発熱温度が過度に上昇し、化粧料用温熱剤としての使用に適さないものであった。
また、撹拌１０分後のｐＨを表１に示す。本発明の実施例１〜３いずれのカルシウムアルミネートも、比較例２の生石灰に較べて低いｐＨを呈していることが判明した。
0004452425.tif 000002
実施例４  マッサージ化粧料
（成分）                                        （重量％）
カルシウムアルミネート（実施例１）                ２０．０
ポリエチレングリコール（重量平均分子量２０００）    ８．０
ポリエチレングリコール（重量平均分子量２００）    １０．０
プロピレングリコール                              残量
微粒子酸化アルミニウム
（比表面積１００ｍ２／ｇ，一次粒子径１３ｎｍ）    ２．０
ヒドロキシプロピルセルロース                        １．０
カオリン                                          １０．０
実施例５  クレンジング剤
（成分）                                        （重量％）
カルシウムアルミネート（実施例２）                ２５．０
グリセリン                                          ５．０
１，３−ブチレングリコール                        １５．０
ポリエチレングリコール４００                      残量
アクリル酸・メタクリル酸系共重合体
（ペムレンＴＲ−１，Ｂ．Ｆ．グッドリッチ社製）    ０．５
ラウリン酸アミドプロピルベタイン                    ０．５
ラウリルリン酸カリウム                              ０．５
塩化ナトリウム                                      ５．０
実施例６  パック化粧料
（成分）                                        （重量％）
カルシウムアルミネート（実施例３）                １０．０
１，３−ブタンジオール                            残量
ジプロピレングリコール                            ２０．０
グリセリン                                          ５．０
微粒子酸化アルミニウム
（比表面積１００ｍ２／ｇ，一次粒子径１３ｎｍ）  １０．０
ジメチルポリシロキサン〔６ｃｍ２／ｓｅｃ（２５℃）〕２．０
ポリオキシエチレン・メチルポリシロキサン共重合体    ３．０
産業上の利用可能性
以上のように、本発明で用いるカルシウムアルミネートは従来の無水ゼオライトに比べ高い発熱性を有し、また生石灰に比べ使用中のｐＨも抑えられている。従って、これを主成分とする本発明の温熱剤は、ボディーケア、フェイスケア、ヘアーケア、デンタルケア、デオドラント、除毛・脱毛などの用途に用いられる非水化粧料に配合される温熱剤として好適である。
【図面の簡単な説明】
図１は水中に各種粉体を投入、攪拌した場合の懸濁液の温度変化を示す図である。
【図１】
0004452425.tif 000003